(57)【要約】    軟質ポリウレタンフォームは、ポリエーテル混合物、および水をポリイソシアネートと反応させることにより作製される。フォームは、支持性、快適性、および弾力性のあるフォームとして、座席用途で使用するための優れた特性を有する。さらなる利点は、これらの特性が１００に近い、または１００を超えるイソシアネート指数で取得できることである。  【選択図】なし【特許請求の範囲】
【請求項１】
ポリエーテルの混合物であって、
ａ）前記ポリエーテルの混合物の重量に基づいて６０〜８０重量％の、１０〜２５重量％のオキシエチレン含量、および１５００〜２５００のヒドロキシル当量を有する１つ以上の公称性三官能エチレンオキシドキャップ化ポリ（プロピレンオキシド）ポリオールであって、前記ヒドロキシル基の少なくとも７０％が第一級である、１つ以上の公称三官能エチレンオキシドキャップ化ポリ（プロピレンオキシド）ポリオールと、
ｂ）前記ポリエーテルの混合物の重量に基づいて１０〜３０重量％の、４〜８の公称官能性、１０〜２５重量％のオキシエチレン含有量、および１５００〜２５００のヒドロキシル当量を有する１つ以上のエチレンオキシドキャップ化ポリ（プロピレンオキシド）ポリオールであって、前記ヒドロキシル基の少なくとも７０％が第一級である、１つ以上のエチレンオキシドキャップ化ポリ（プロピレンオキシド）ポリオールと、
ｃ）前記ポリエーテル混合物の重量に基づいて５〜１２重量％の、少なくとも３の公称官能性、少なくとも４０００の分子量、および少なくとも７０重量％のオキシエチレン含量を有する１つ以上のポリエーテルポリオールと、
ｄ）前記ポリエーテルの混合物の重量に基づいて２〜１０重量％の、２０〜６５重量％のオキシエチレン含量、および４００〜２０００の分子量を有するプロピレンオキシドならびにエチレンオキシドの１つ以上の単官能コポリマーと、を含む、ポリエーテルの混合物。
【請求項２】
６５〜７５重量％のａ）と、１０〜２０％のｂ）と、５〜１０％のｃ）と、３〜６％のｄ）と、を含む、請求項１に記載のポリエーテルの混合物。
【請求項３】
ｄ）が、４０〜６３重量％のオキシエチレン含量を有する、請求項１または２に記載のポリエーテルの混合物。
【請求項４】
ポリウレタンフォームを作製する方法であって、少なくとも１つの触媒および少なくとも１つの界面活性剤の存在下で、芳香族ポリイソシアネートを少なくとも１つの架橋剤、水、および請求項１〜３のいずれか一項に記載のポリエーテルの混合物と反応させることを含み、イソシアネート指数が、８５〜１２５であり、前記水の量が、前記ポリエーテルの混合物の１００重量部あたり１．０〜３．０重量部である、方法。
【請求項５】
前記水の量が、前記ポリエーテルの混合物の１００重量部あたり１．５〜２．２５重量部である、請求項４に記載の方法。
【請求項６】
イソシアネート指数が、少なくとも９０である、請求項４または５に記載の方法。
【請求項７】
イソシアネート指数が、少なくとも１００である、請求項４または５に記載の方法。
【請求項８】
請求項４〜７のいずれか一項に記載の方法によって作製される軟質ポリウレタンフォーム。
【請求項９】
ＡＳＴＭ  Ｄ−３５７４−１１反発弾性試験での少なくとも５０％の弾力性と、ＩＳＯ３３８６−１に従って測定された場合に、４０％圧縮で少なくとも１．０ｋＰａの圧縮力ひずみ（ＣＦＤ）と、３．５以上のたわみ係数と、を有する、請求項８に記載の軟質ポリウレタンフォーム。
【請求項１０】
ＡＳＴＭ  Ｄ−３５７４−１１反発弾性試験での少なくとも５２％の弾力性と、ＩＳＯ３３８６−１に従って測定された場合に、４０％圧縮で少なくとも１．８ｋＰａの圧縮力ひずみ（ＣＦＤ）と、３．６以上のたわみ係数と、毎秒少なくとも１．２５リットルの機械破砕後の気流と、を有する、請求項８に記載の軟質ポリウレタンフォーム。
【請求項１１】
３．８以上のたわみ係数を有する、請求項８〜１０のいずれか一項に記載の軟質ポリウレタンフォーム。
【発明の詳細な説明】
【技術分野】
【０００１】
本発明は、軟質ポリウレタンフォーム、軟質ポリウレタンフォームを作製するのに有用なポリオール組成物、およびポリオール組成物を使用した軟質ポリウレタンフォームを作製する方法に関する。
【０００２】
いくつかの寝具類および家具の用途において、弾力性、支持性、快適性が高いフォームクッション化が必要とされる。
【０００３】
弾力性は通常、ＡＳＤＭ  Ｄ−３５７４−１１などの反発弾性試験を使用して評価される。これらの用途においては、一般に５０％を超える値、特に５２％を超える値が必要とされる。
【０００４】
支持は、圧縮力ひずみ（ＣＦＤ）によって示され、所定の量でフォームを圧縮するためにどれだけの力を適用する必要があるかを測定したものである。これらの用途において、ＩＳＯ３３８６−１の試験に従って、４０％圧縮で１．０ｋＰａ以上、特に１．８以上のＣＦＤ値が、通常必要とされる。
【０００５】
快適さは、「たわみ係数」の用語で表すことができ、たわみ係数は、６５％圧縮時、２５％圧縮時でのＣＦＤ値の比率である。求められているのは、柔らかく感じられ、加えられた重量の下で屈曲するが、それでも使用者の重量を支持することが可能なフォームであるため、より大きな値が所望される。３．５以上のたわみ係数が、これらの用途において非常に望ましい。
【発明の概要】
【発明が解決しようとする課題】
【０００６】
これらの要件を全て満たす、特定のポリウレタンフォームが利用可能である。この特性の組み合わせを実現するために、フォームは一般に、７０〜８０の指数のような低イソシアネート指数で作製される。これらの配合物においてイソシアネート指数が高いと、それが上昇して硬化するにつれてフォーム配合物が不安定になる傾向がある。これは、フォームの崩壊、フォームの密度および質のばらつき、およびその他の加工上の問題につながる。
【０００７】
それにもかかわらず、より高いイソシアネート指数で作動することが所望されている。低イソシアナート指数のフォーム配合物は、かなりの量の芳香族アミン反応副産物を形成する傾向がある。これらは、製品において臭気および揮発性有機化合物（ＶＯＣ）の一因となる。
【０００８】
支持性、快適性、弾力性のあるフォームが、８５以上のイソシアネート指数で生産されるプロセスを提供することが望ましいであろう。
【０００９】
一態様における本発明は、
ａ）ポリエーテルの混合物の重量に基づいて６０〜８０重量％の、１０〜２５重量％のオキシエチレン含量、および１５００〜２５００のヒドロキシル当量を有する１つ以上の公称性三官能エチレンオキシドキャップ化ポリ（プロピレンオキシド）ポリオールであって、ヒドロキシル基の少なくとも７０％が第一級である、１つ以上の公称三官能エチレンオキシドキャップ化ポリ（プロピレンオキシド）ポリオールと、
ｂ）ポリエーテルの混合物の重量に基づいて１０〜３０重量％の、４〜８の公称官能性、１０〜２５重量％のオキシエチレン含有量、および１５００〜２５００のヒドロキシル当量を有する１つ以上のエチレンオキシドキャップ化ポリ（プロピレンオキシド）ポリオールであって、ヒドロキシル基の少なくとも７０％が第一級である、１つ以上のエチレンオキシドキャップ化ポリ（プロピレンオキシド）ポリオールと、
ｃ）ポリエーテル混合物の重量に基づいて５〜１２重量％の、少なくとも３の公称官能性、少なくとも４０００の分子量、および少なくとも７０重量％のオキシエチレン含量を有する１つ以上のポリエーテルポリオールと、
ｄ）ポリエーテルの混合物の重量に基づいて２〜１０重量％の、２０〜６５重量％のオキシエチレン含量、および４００〜２０００の分子量を有するプロピレンオキシドならびにエチレンオキシドの１つ以上の単官能コポリマーと、を含む、ポリエーテルの混合物である。
【００１０】
前述のポリオール混合物は、高官能性ポリエーテルポリオール（ｂ）、およびポリエーテルモノオール（ｄ）を高い割合のポリオールｃ）と一緒にする、まれな組み合わせであり、混合物を使用して軟質ポリウレタンフォームを作製すると、セルオープナーとして機能すると考えられる。
【００１１】
本発明は、ポリウレタンフォームを作製するための方法でもある。この方法において、芳香族ポリイソシアネートは、少なくとも１つの触媒および少なくとも１つの界面活性剤の存在下で、少なくとも１つの架橋剤、水、および前述のポリエーテルの混合物と反応し、イソシアネート指数は、８５〜１２５であり、水の量は、ポリエーテルの混合物の１００重量部あたり１．０〜３．０重量部である。
【００１２】
本発明はまた、前述の方法により作製された軟質ポリウレタンフォームである。フォームは、ＡＳＴＭ  Ｄ−３５７４−１１反発弾性試験で少なくとも５０％、好ましくは少なくとも５２％の弾力性によって示されるように、弾力性があるという特徴があり、ＩＳＯ３３８６−１に従って測定された場合に、４０％圧縮で少なくとも１．０ｋＰａの圧縮力ひずみ（ＣＦＤ）を有し、３．５以上の「たわみ係数」を有し、５５〜１２０ｋｇ／ｍ３の密度を有する。これらの結果は、１００近くから１００以上のイソシアネート指数で取得され、フォーム製品中の芳香族アミン副産物の量を低減するという追加の利点を提供する。
【００１３】
ポリオールａ）は、単一のポリオールまたはポリオールの混合物であり得る。ポリオールａ）内の各ポリオールは、好ましくは、プロピレンオキシドまたはプロピレンオキシドとエチレンオキシドとの混合物をトリオール開始剤で重合し、続いてポリエーテル鎖の末端でエチレンオキシドを単独で重合することにより形成された、オキシエチレンキャップ化ポリ（プロピレンオキシド）である。開始剤は、例えば、グリセリン、トリメチロールプロパン、またはトリエチロールプロパンであり得る。プロピレンオキシドまたはプロピレンオキシド／エチレンオキシド混合物の重合は、単一ステップか、または２回以上のステップで実行され得る。各ポリオールａ）ポリオールは、かかるポリオールの全重量に基づいて、１０〜２０重量％、または１２〜１７重量％のオキシエチレン含量を有し得る。
【００１４】
ポリオールａ）内に含まれる各ポリオールは、１７５０〜２２００のヒドロキシル当量を有し得る。ヒドロキシル当量は、ＡＳＴＭ  Ｄ４２７４で定められているような滴定方法を使用してヒドロキシル価（ｍｇ  ＫＯＨ／ｇポリオール）を取得し、次の関係を使用してヒドロキシル価を当量に変換することによって決定される：
当量＝５６，１００÷ＯＨ数。
【００１５】
ポリオールａ）内の各ポリオールのヒドロキシル基の少なくとも７５％、少なくとも８０％、または少なくとも８５％は、第一級であり得る。
【００１６】
ポリオールｂ）は、単一のポリオールまたはポリオールの混合物であり得る。ポリオールｂ）内の各ポリオールは、好ましくは、プロピレンオキシドまたはプロピレンオキシドとエチレンオキシドとの混合物を４〜８個のアルコキシル化可能な部位を有する開始剤で重合し、続いてポリエーテル鎖の末端でエチレンオキシドを単独で重合することにより形成された、オキシエチレンキャップ化ポリ（プロピレンオキシド）である。かかる開始剤の例は、ペンタエリスリトール、エリスリトール、スクロース、ソルビトールなどの４〜８個のヒドロキシル基を有するポリオール、ならびにエチレンジアミンなどのポリアミンである。プロピレンオキシドまたはプロピレンオキシド／エチレンオキシド混合物の重合は、単一ステップか、または２回以上のステップで実行され得る。各ポリオールｂ）ポリオールは、かかるポリオールの全重量に基づいて、１０〜２０重量％、または１２〜１７重量％のオキシエチレン含量を有し得る。ポリオールｂ）に含まれる各ポリオールは、１５００〜２２００、または１６５０〜２２００のヒドロキシル当量を有し得る。かかるポリオール（複数可）のヒドロキシル基の少なくとも８０％、または少なくとも８５％が、第一級であり得る。
【００１７】
製造の観点から、三官能開始剤と、４〜８個のアルコキシル化可能な基を有する開始剤との混合物をアルコキシル化することにより、ポリオールｂ）およびポリオールａ）の少なくとも一部を混合物として生産することが便利である。かかる共開始ポリオールは、三官能ポリエーテル分子（ポリオールａ）の全部または一部を形成する）および４〜８の公称官能性を有する他の分子（ポリオールｂ）の全部または一部を形成する）のある割合を含む。かかる産物の例は、ソルビトール／グリセリン混合物またはスクロース／グリセリン混合物で開始されるポリエーテルポリオールである。かかる混合物は、１分子当たり４〜５、特に４．２〜４．８のヒドロキシル基の平均的官能性を有し得る。
【００１８】
ポリオールｃ）はさらに、単一のポリオールまたはポリオールの混合物であり得る。ポリオールｃ）内の各ポリオールは、ｉ）エチレンオキシドホモポリマー、ｉｉ）少なくとも７０重量％のエチレンオキシドおよび最大３０重量％のプロピレンオキシドのランダムコポリマー、またはｉｉｉ）少なくとも７０重量％のエチレンオキシドおよび最大３０重量％のプロピレンオキシドのブロックコポリマーであることが好ましい。ポリオールｃ）内の各ポリオールは、少なくとも３の公称機能性を有する。機能性は、例えば、最大８、最大６、または最大４であり得る。ポリオールｃ）内の各ポリオールの数平均分子量は、ゲル浸透クロマトグラフィーによって測定した場合に、少なくとも４８００ｇ／ｍｏｌであり得、例えば、最大１２，０００、最大１０，０００、または最大８０００ｇ／ｍｏｌであり得る。
【００１９】
ポリオールｄ）は、単一のポリオールまたはポリオールの混合物であり得る。ポリオールｄ）内の各ポリオールは、ｉ）８０〜３５重量％のプロピレンオキシド、およびそれに対応する２０〜６５重量％のエチレンオキシドの混合物を単官能開始剤で共重合することによって作製されるランダムコポリマー、またはｉｉ）プロピレンオキシドおよびエチレンオキシド（いずれかの順序で）をかかる開始剤に連続的に追加することによって作製されるブロックコポリマーであることが好ましい。かかる開始剤の例は、Ｃ１−Ｃ１６アルカノールなどのモノオール（ｍｏｎｏｌ）である。重合は、単一ステップ、または２回以上のステップで実行され得る。各ポリオールｄ）ポリオールは、かかるポリオールの全重量に基づいて、２０〜６５重量％、４５〜６３重量％、または５０〜６０重量％のオキシエチレン含量を有し得る。ポリオールｄ）に含まれる各ポリオールは、４００〜１５００、４５０〜１０００、または４５０〜８５０の数平均分子量を有し得る。かかるポリオール（複数可）のヒドロキシル基の少なくとも７５％、少なくとも８０％、または少なくとも８５％が、第一級であり得る。
【００２０】
本発明のポリオール混合物は、ポリオールａ）〜ｄ）の組み合わされた重量の全てに基づいて、６０〜８０重量％、６５〜８０重量％、または６５〜７５重量％のポリオールａ）、１０〜３０重量％、または１０〜２０重量％のポリオールｂ）、５〜１２％、または５〜１０％のポリオールｃ）、および２〜１０％、２〜８％、または３〜６％のポリオールｄ）を含み得る。
【００２１】
本発明のポリオール混合物は、弾力性のある軟質ポリウレタンフォームを作製するのに有用である。
【００２２】
ポリウレタンフォームは、少なくとも１つの触媒および少なくとも１つの界面活性剤の存在下で、ポリオール混合物、水、および架橋剤を芳香族ポリイソシアネートと反応させることにより、本発明に従って作製される。
【００２３】
架橋剤は、本発明の目的のために、少なくとも３つのヒドロキシル基、または少なくとも２つのヒドロキシル基に加えて少なくとも１つの第一級または第二級アミノ基を有する化合物であり、分子量は最大３００、好ましくは最大２００である。架橋剤の例には、トリエタノールアミン、ジエタノールアミン、トリイソプロパノールアミン、ジイソプロパノールアミン、グリセリン、トリメチロールプロパン、トリメチロールエタン、ペンタエリスリトール、エリスリトール、および最大３００の分子量を有する前述のうちのいずれかのアルコキシレートが含まれる。
【００２４】
架橋剤の有用な量は、ポリオール混合物の１００重量部あたり、０．５〜５重量部、１〜４重量部、または１．５〜３．５重量部である。
【００２５】
水の量は、ポリオール混合物の１００重量部あたり、１．０〜３．０部、１．０〜２．８部、１．２５〜２．５部、１．５〜２．２５部、または１．５〜２．０部であり得る。これらの量の水には、ポリオール混合物および／または架橋剤に存在し得る水、別個に追加された水、および他の源からの水を含む、反応に提供される全ての水が含まれる。
【００２６】
ポリオール混合物、水、および架橋剤は、芳香族ポリイソシアネートとの反応混合物内に形成される。ポリオール混合物、架橋剤、および水に追加してイソシアネート反応性化合物が存在してもよいが、それらが全て存在する場合、それらは好ましくは、ポリオール混合物の１００重量部あたり、１０重量部以下、５重量部以下、好ましくは２重量部以下の量で存在する。
【００２７】
ポリオール混合物を構成するポリオールは、反応混合物を形成する前に一緒にブレンドされてもよい。代替的には、ポリオールは、個々に、または様々な副次的組み合わせで一緒にして、反応混合物を形成してもよい。架橋剤および水は、ポリイソシアネートとの反応混合物を形成する前に、ポリオール混合物の成分（またはポリオール混合物自体）の１つ以上と別個の流れとして予混合、および／または組み合わせることができる。
【００２８】
芳香族ポリイソシアネートは、７５〜３００、好ましくは８５〜１７５のイソシアネート当量を有する。有用な芳香族ポリイソシアネートの例には、例えば、ｍ−フェニレンジイソシアネート、トルエン−２，４−ジイソシアネート、トルエン−２，６−ジイソシアネート、ナフチレン−１，５−ジイソシアネート、メトキシフェニル−２，４−ジイソシアネート、ジフェニルメタン−４，４’−ジイソシアネート、ジフェニルメタン−２，４’−ジイソシアネート、ジフェニルメタン−４，４’−ジイソシアネート、４，４’−ビフェニレンジイソシアネート、３，３’−ジメトキシ−４，４’−ビフェニルジイソシアネート、３，３’−ジメチル−４−４’−ビフェニルジイソシアネート、３，３’−ジメチルジフェニルメタン−４，４’−ジイソシアネート、４，４’，４”−トリフェニルメタントリイソシアネート、ポリメチレンポリフェニルイソシアネート（ＰＭＤＩ）、トルエン−２，４，６−トリイソシアネート、および４，４’−ジメチルジフェニルメタン−２，２’，５，５’−テトライソシアネートが含まれる。好ましくは、ポリイソシアネートは、ジフェニルメタン−４，４’−ジイソシアネート、ジフェニルメタン−２，４’−ジイソシアネート、ＰＭＤＩ、トルエン−２，４−ジイソシアネート、トルエン−２，６−ジイソシアネート、またはそれらの任意の２つ以上の混合物である。ジフェニルメタン−４，４’−ジイソシアネート、ジフェニルメタン−２，４’−ジイソシアネート、およびこれらの混合物は、総称的にＭＤＩと呼ばれ、全て使用することができる。ＰＭＤＩおよびＭＤＩの混合物である「ポリマーＭＤＩ」を使用することができる。トルエン−２，４−ジイソシアネート、トルエン−２，６−ジイソシアネート、およびそれらの混合物は、総称してＴＤＩと呼ばれ、全て使用することができる。前述のうちのいずれもが、例えば、１つ以上の尿素、ウレタン、カルボジイミド、アロフォネート、イソシアヌレート、またはビウレット連結で修飾され得る。
【００２９】
好ましい芳香族ポリイソシアネートは、ＭＤＩ（２，４’−または４，４’−異性体またはそれらの異性体の混合物）、または１つ以上の尿素、ウレタン、カルボジイミド、アロフォネート、イソシアヌレート、またはビウレット連結で修飾されたＭＤＩであり、室温の液体であり、かつ１３５〜２００のイソシアネート当量を有するイソシアネート混合物を生成する。
【００３０】
イソシアネート指数は、少なくとも８５、少なくとも９０、少なくとも９５、または少なくとも１００であり、１２５と同等に高く、１１５と同等に高く、または１１０と同等に高くてもよい。イソシアネート指数は、反応混合物に提供されるイソシアネート基の、反応混合物に提供されるイソシアネート反応性基の総数に対する比率の１００倍である。イソシアネート指数を計算する目的のために、水は分子ごとに２つのイソシアネート反応性基を有するとされ、第一級アミノ基は単一のイソシアネート反応性基とされる。
【００３１】
反応は、１つ以上の触媒の存在下で実行される。触媒（複数可）は、水−イソシアネート反応およびアルコール−イソシアネート反応のいずれかまたは両方を触媒する。適切な触媒としては、例えば、第三級アミン、環状アミジン、第三級ホスフィン、種々の金属キレート、酸性金属塩、強塩基、種々の金属アルコレートおよびフェノレート、ならびに有機酸の金属塩が含まれる。金属含有触媒の例は、スズ、ビスマス、コバルトおよび亜鉛の塩である。最も重要な触媒は、第三級アミン触媒、環状アミジン、亜鉛触媒およびスズ触媒である。第三級アミン触媒の例には、トリメチルアミン、トリエチルアミン、Ｎ−メチルモルホリン、Ｎ−エチルモルホリン、Ｎ，Ｎ−ジメチルベンジルアミン、Ｎ，Ｎ−ジメチルエタノールアミン、Ｎ，Ｎ，Ｎ’，Ｎ’−テトラメチル−１，４−ブタンジアミン、Ｎ，Ｎ−ジメチルピペラジン、１，４−ジアゾビシクロ−２，２，２−オクタン、ビス（ジメチルアミノエチル）エーテル、トリエチレンジアミン、およびアルキル基が４〜１８個の炭素原子を含有するジメチルアルキルアミンが含まれる。これらの第三級アミン触媒の混合物がしばしば使用される。
【００３２】
ＤＭＥＡ（ジメチルエタノールアミン）もしくはＤＭＡＰＡ（ジメチルアミノプロピルアミン）のような反応性アミン触媒、または自己触媒ポリオールとして作用するアミン開始ポリオールもまた、ＶＯＣ（揮発性有機化合物）を減少させるために使用され得る。
【００３３】
スズ触媒には、塩化第二スズ、塩化第一スズ、オクタン酸第一スズ、オレイン酸第一スズ、ジメチルスズジラウレート、ジブチルスズジラウレート、スズリシノレート、およびＲがアルキルまたはアリールであり、ｎが０〜１８であるなどの、式ＳｎＲｎ（ＯＲ）４−ｎの他のスズ化合物などが含まれる。亜鉛触媒およびスズ触媒は、少しでも使用される場合、一般に１種以上の第三級アミン触媒と共に使用される。
【００３４】
触媒は、典型的には少量で使用され、例えば、各触媒は、ポリオール混合物１００重量部あたり、約０．００１５〜約５、または０．１〜０．５重量部で利用される。
【００３５】
この反応は、フォーム安定化界面活性剤の存在下でさらに実行される。フォーム安定化界面活性剤は、ポリマーが硬化するまで、発泡プロセス中に発泡剤によって形成された気泡を安定化させることを補助する。ポリウレタンフォームを作製するために通常使用されるような多種多様なシリコーン界面活性剤は、フォームを作製する際に使用することができる。かかるシリコーン界面活性剤の例は、商品名Ｔｅｇｏｓｔａｂ（商標）（Ｔｈ．Ｇｏｌｄｓｃｈｍｉｄｔ  ａｎｄ  Ｃｏ．）、Ｎｉａｘ（商標）（ＧＥ  ＯＳｉ  Ｓｉｌｉｃｏｎｅｓ）およびＤａｂｃｏ（商標）（Ａｉｒ  Ｐｒｏｄｕｃｔｓ  ａｎｄ  Ｃｈｅｍｉｃａｌｓ）で市販されている。界面活性剤は、ポリオール混合物の１００重量部あたり、０．２５〜５、または０．５〜２．５重量部の量で存在してもよい。
【００３６】
フォーム配合物は、上述されるものに追加して１つ以上の成分を含んでもよい。これらには、例えば、メラミン、および炭酸カルシウムなどの充填剤；ポリオレフィン分散液などのポリマー分散液；二酸化チタン、酸化鉄、酸化クロム、アゾ／ジアゾ染料、フタロシアニン、ジオキサジン、およびカーボンブラックなどの顔料ならびに／または着色剤；ガラス繊維、炭素繊維、フレーク状ガラス、マイカ、タルクなどの強化剤；殺生物剤；防腐剤；抗酸化剤；難燃剤；可塑剤；パラフィン油；植物または動物の脂肪；エポキシ化植物油および／または動物性脂肪；ワックス粒子；ゲル粒子などが含まれる。
【００３７】
フォーム配合物中に補助発泡剤を含めることが望ましい可能性がある。そのような補助発泡剤としては、様々な低沸点クロロフルオロカーボン、フルオロカーボン、炭化水素などのような物理的（吸熱性）発泡剤、ならびに、ポリウレタン形成反応の条件下で分解または反応する化学的（発熱性）発泡剤（水以外）が含まれる。さらに、二酸化炭素、空気、窒素、またはアルゴンなどのガスを泡立てプロセスにおける補助発泡剤として使用してもよい。二酸化炭素もまた、液体としてまたは超臨界流体として使用することができる。
【００３８】
フォームは、前述の成分を組み合わせ、得られた反応混合物を硬化させてフォームを生成する条件にさらすことにより作製される。ポリイソシアネートは、好ましくは、反応混合物の様々な成分の均質混合物を創出するミックスヘッドまたは他の装置を使用して他の成分と混合される。
【００３９】
硬化ステップは、特別な処理条件を必要とせず、それゆえに、軟質ポリウレタンフォームを作製するための当該技術分野において記載された加工条件および装置は完全に適合している。ほとんどの場合、触媒が存在する場合、イソシアネート化合物は、室温（２２℃）であっても水およびポリオールと自発的に反応する。必要な場合、熱を反応混合物に適用して、硬化反応を加速させることができる。これは、成分を合わせる前に成分の一部または全部を加熱することによって、反応混合物に熱を適用することによって、またはそれぞれの一部の組み合わせによって行うことができる。反応混合物が、安定なフォームを形成するために十分に膨張および硬化するまで、硬化を続ける。
【００４０】
一部の実施形態において、硬化ステップは密閉型内で実施される。そのようなプロセスにおいて、反応混合物は、型それ自体の中で形成されるか、または型の外側で形成され、次に型の中へ射出されてそこで硬化するかのいずれかである。したがって、反応混合物が硬化するときのその膨張は、成形部品の寸法および形状と同様に、型の内面によって制限される。
【００４１】
他の実施形態において、硬化ステップは、フリーライズ（またはスラブストック）プロセスの中で行われる。フリーライズプロセスにおいては、反応混合物は、フォームの膨張にわずかな抵抗しか与えない大気または軽量表面（フィルムなど）に対して少なくとも一方向（通常は垂直方向）での膨張が生じるように、開放容器に注ぎ込まれる。フリーライズプロセスにおいて、反応混合物は、その自重による場合を除いて、本質的に拘束されずに少なくとも一方向に膨張する。フリーライズプロセスは、反応混合物を形成し、それをトラフ内またはコンベア上に分配することによって実施してもよく、そこで反応混合物は膨張および硬化する。
【００４２】
本発明に従って製造されたポリウレタンフォームは、少なくとも５５ｋｇ／ｍ３のフォーム密度を有する。フォーム密度は、ＩＳＯ８４５−８８によって測定した場合に、少なくとも５８ｋｇ／ｍ３であり得、かつ最大１２０ｋｇ／ｍ３、最大１００ｋｇ／ｍ３、最大８０ｋｇ／ｍ３、または最大７５ｋｇ／ｍ３であり得る。フォームは、ＡＳＴＭ  Ｄ−３５７４−１１反発弾性試験により測定した場合に、少なくとも５０％、好ましくは少なくとも５２％、または少なくとも５４％の弾力性を有する。弾力性は、最大７５％、または最大６５％であり得る。
【００４３】
ポリウレタンフォームは、ＩＳＯ３３８６−１に従って測定した場合に、４０％の圧縮で少なくとも１．０、好ましくは少なくとも１．２、より好ましくは少なくとも１．８ｋＰａの圧縮力ひずみ（ＣＦＤ）を有する。４０％ＣＦＤは、少なくとも２．２ｋＰａ、または少なくとも２．５ｋＰａであり得、例えば最大４ｋＰａ、または３．６ｋＰａであり得る。「たわみ係数」は、少なくとも３．５であり、少なくとも３．６、少なくとも３．７、または少なくとも３．８であり得る。たわみ係数は、６と同等に高く、または５．６と同等に高くてもよい。
【００４４】
本発明のフォームは、ＩＳＯ７２３１に従って測定した場合に、機械的に開いた気泡を粉砕した後、少なくとも１．２５リットル／秒、好ましくは１．２５〜５リットル／秒、または１．２５〜２リットル／秒の空気流を有することが好ましい。
【００４５】
密度、弾力性、硬度（４０％ＣＦＤ値によって示される）、およびたわみ係数の前述の組み合わせにより、本発明に従って作製されたフォームは、家具および寝具類の用途に非常に適している。
【００４６】
本発明のフォームは、枕、マットレス、背もたれ（ベッドヘッドボード用、座席用など）、着座用クッション、包装材、保護用クッション材などのようなクッション用途において有用である。これらは、音および／または振動（すなわち、ＮＶＨ）の減衰手段として、またはその構成要素として使用することができる。
【００４７】
以下の実施例は、本発明を例解するために提供されるが、本発明の範囲を限定することを意図するものではない。すべての部およびパーセンテージは、他に指示がない限り、重量による。
【実施例】
【００４８】
実施例１〜４および比較試料Ａ
ポリウレタンフォームを、以下の表に記載される配合物から作製した。示される水の量は、全ての源からの総水量である。
【００４９】
ポリオール１は、２０００当量のエチレンオキシドキャップ化ポリ（プロピレンオキシド）トリオールである。それは、ポリオール１の重量に基づいて、７０％を超える第一級ヒドロキシル基、および約１５％のオキシエチレン含量を有する。
【００５０】
ポリオール２は、エチレンオキシドキャップ化ポリ（プロピレンオキシド）トリオールと、１７５０当量のエチレンオキシドキャップ化ポリ（プロピレンオキシド）ヘキソールとの混合物である。グリセリンと、ソルビトールとの混合物をプロポキシル化してからエトキシル化することにより調製した。トリオールおよびヘキソールの各々は、ポリオール１の重量に基づいて、７０％を超える第一級ヒドロキシル基、および約１５％のオキシエチレン含量を有する。
【００５１】
ポリオール３は、エチレンオキシドおよびプロピレンオキシドのコポリマーである。それは、少なくとも７０％のオキシエチレン含量、３の公称ヒドロキシル官能性、および約５０００の分子量を有する。
【００５２】
ポリオール４Ａは、約５０％のプロピレンオキシド、および５０％のエチレンオキシドの分子量７５０の単官能ブロックコポリマーである。
【００５３】
ポリオール４Ｂは、約６０％のプロピレンオキシド、および４０％のエチレンオキシドの分子量５００の単官能ブロックコポリマーである。
【００５４】
ポリイソシアネートは、約１３０のイソシアネート当量を有するポリマーＭＤＩである。
【００５５】
イソシアネートを除く全ての成分を、プロペラミキサを使用して室温で一緒に攪拌した。次いで、イソシアネートを追加した。成分をさらに１０秒攪拌し、得られた混合物を３０ｘ３０ｘ２５ｃｍのオープンボックスに注ぎ、熱を加えることなく硬化した。得られたフォームをボックスから取り出し、１４０℃で５分、二次硬化した。フォームを室温まで冷却し、手動で粉砕した。フォームの密性を、フォームが粉砕されるときに主観的に評価し、１が非常に開いたフォームを表し、１０が多くの独立気泡を備えた非常に密なフォームを表すことを伴う１〜１０のスケールで評価した。
【００５６】
フォーム密度（ＩＳＯ８４５−８８）、２５％、４０％、６５％圧縮時のＣＦＤ（ＩＳＯ３３８６−１）、弾力性（ＡＳＴＭ  Ｄ３５７４−１１）、気流（ＩＳＯ７２３１）（破砕フォーム上）、ヒステリシス（ＩＳＯ３３８６−１）、ならびに７５％圧縮および９０％圧縮の圧縮セット（ＩＳＯ１８５６）を全て測定した。たわみ係数は、６５％および２５％の圧縮測定から計算した。結果は表に示すとおりである。
【表１】
2020527631.tif 000002
【００５７】
表のデータによって示されるように、本発明のポリエーテル混合物は、同等の密度で、より高い気流、およびより高いたわみ係数を有するフォームを提供する。２５％ＣＦＤ値は低く、家具および寝具類の用途に望ましい。本発明のフォームはまた、より低い密性評価によって示されるように、より容易なプロセスである。実施例２は、これらの優れた結果が１００を超えるイソシアネート指数で得られるとして、特に注目に値する。
【国際調査報告】
2020527631.tif 000003
2020527631.tif 000004